(57)【要約】【課題】粉塵の問題がない電線の剥離剤と、該剥離剤を用いた電線の製造方法を提供する。【解決手段】電線の皮むき用の剥離粉剤と、加工デンプンが１〜５０重量％と、ポリグルタミン酸又はポリグリセリンが１〜３０重量％と、アルコール又はアルコール製剤が１〜２０重量％と、水とによってエマルジョンとした。また、この水溶性剥離剤を用いた電線の製造方法として、導線又は／及び絶縁層に水溶性剥離剤を塗布した後、前記導線に対して加熱により前記絶縁層を形成するとき又は／及び前記絶縁層に対して加熱により被覆層を形成するときの熱でアルコールにより水分を蒸散させると共に、前記導線と前記絶縁層間又は／及び前記絶縁層と前記被覆層間に剥離粉体を加工デンプンの粘着性によって付着させるという手段を用いた。【選択図】なし【特許請求の範囲】
【請求項１】
電線の皮むき用の剥離粉剤と、加工デンプンが１〜５０重量％と、ポリグルタミン酸又はポリグリセリンが１〜３０重量％と、アルコール又はアルコール製剤が１〜２０重量％と、残部水とによってエマルジョンとしたことを特徴とする電線の水溶性剥離剤。
【請求項２】
剥離粉剤を５〜２０重量％含む請求項１記載の電線の水溶性剥離剤。
【請求項３】
アルコールの濃度は１５〜２０％である請求項１または２記載の電線の水溶性剥離剤。
【請求項４】
導線又は／及び絶縁層に請求項１、２または３のうち何れか一項記載の水溶性剥離剤を塗布した後、前記導線に対して加熱により前記絶縁層を形成するとき又は／及び前記絶縁層に対して加熱により被覆層を形成するときの熱でアルコールにより水分を蒸散させると共に、前記導線と前記絶縁層間又は／及び前記絶縁層と前記被覆層間に剥離粉体を加工デンプンの粘着性によって付着させることを特徴とした電線の製造方法。
【発明の詳細な説明】
【技術分野】
【０００１】
この発明は、電線の皮むき作業（剥線）を容易にするにために、導線・絶縁層間や絶縁層・被覆層間に付着させる水溶性の剥離剤と、該剥離剤を用いた電線の製造方法に関するものである。
【背景技術】
【０００２】
電線を製造する際、皮むき作業を容易にするために、導線・絶縁層間や絶縁層・被覆層間にタルク等の剥離粉剤を塗布する技術は周知であり、従来、剥離粉剤を粉体のまま塗布していた（特許文献１〜３等）。
【先行技術文献】
【特許文献】
【０００３】
【特許文献１】特開平９−１０６７２２号公報
【特許文献２】特開２００１−１１０２６０号公報
【特許文献３】特開２００２−１７５７２６号公報
【発明の概要】
【発明が解決しようとする課題】
【０００４】
剥離粉剤を粉体のまま塗布する従来の方法では、工場内に大量の粉塵が舞うため、じん肺の問題がある。このため、作業者は防塵マスクを着用したり、また、工場によっては集塵装置を設けるなどして、粉塵対策を行っているが、粉塵の吸引を完全に防止することは困難である。また、床に積もった粉体（剥離粉剤）で作業員が滑り転げたり、機器等が粉塵で目詰まりしないように、小まめに清掃作業も行わなくてはならないことから、電線の製造効率を悪化する原因ともなっている。
【０００５】
さらに、製品として出荷された電線には剥離粉剤が粉体のまま付着しているので、皮むきの際、これが空中に舞い、長期的には電線を加工する者に対しても悪影響を及ぼす可能性がある。
【０００６】
本発明は上述した課題を解決するためになされたもので、その目的とするところは、粉塵の問題がない電線の剥離剤と、該剥離剤を用いた電線の製造方法を提供することである。
【課題を解決するための手段】
【０００７】
上述した目的を達成するために本発明では、タルクやケイ酸など、従来から使用されている粉末状の電線剥離剤（剥離粉剤）を乳濁粘性液に混合して水溶性の剥離剤を得るという手段を用いた。これによって、剥離粉剤を電線に付着させる際に、該剥離粉剤が粉末のまま空中に飛散することを防止することができる。本発明において乳濁粘性液は、水と、加工デンプンと、ポリグルタミン酸またはポリグリセリンと、アルコール（アルコール製剤を含む）とからなる。加工デンプンは、アルコールによる水の蒸散時に、剥離粉剤の粘着剤として機能する。ポリグルタミン酸やポリグリセリンは添着剤として機能して、エマルジョン中の剥離粉剤を導線等に付着させる。
【０００８】
剥離粉剤の含有量は５〜２０重量％であることが好ましい。５重量％以上とすることで有効な剥離性が得られ、２０重量％以下とすることでエマルジョン化に適するからである。また、上記乳濁粘性液を構成する成分は、食品や化粧品にも使用されるものであるから、人体への安全性が担保される。ただし、含有量の上限は、加工デンプンで５０重量％、ポリグルタミン酸およびポリグリセリンにあっては３０重量％とすることが好ましい。これを超える量を含有すると、溶剤の粘性が必要以上に高まって操作性が悪くなり、電線に均一に付着させることが困難となることが想定されるからである。また、水分の蒸散を阻害することが想定されるからである。例えば、剥離粉剤１００重量部に対して、添着剤（ポリグルタミン酸またはポリグリセリン）１０〜２００重量部、加工デンプン３５〜３００重量部、アルコール５０〜６００重量部、残部水からなる乳濁粘性液とすることが好ましい。一方、乳濁粘性液の構成成分の下限値は、本剤をエマルジョン化するのに必要な１重量％とした。
【０００９】
なお、加工デンプンとしては、次のものを例示することができる。即ち、アズキデンプン、オクテニルコハク酸デンプンカルシウム、オクテニルコハク酸トウモロコシデンプンナトリウム、カチオン化デンプン−２、カラスムギデンプン、カルボキシメチルデンプンナトリウム、グリセリンデンプン、コムギデンプン、コメデンプン、ジメチルイミダゾリジノンコメデンプン、タピオカデンプン、デンプングリコール酸ナトリウム、デンプンリン酸ナトリウム、ヒドロキシプロピルデンプンリン酸、ヒドロキシプロピルデンプンリン酸ナトリウム、ヒドロキシプロピルトリモニウム加水分解コムギデンプン、ヒドロキシプロピル酸化デンプンＰＧトリモニウムクロリド、ラウリルジモニウムヒドロキシプロピル加水分解コムギデンプン、ラウリン酸デンプン、加水分解コムギデンプン、加水分解水添デンプン、アセチル化アジピン酸架橋デンプン、アセチル化リン酸架橋デンプン、オクチニルコハク酸デンプンナトリウム、酢酸デンプン、酸化デンプン、ヒドロキシプロピルデンプン、ヒドロキシプロピル化リン酸架橋デンプン、リン酸モノエスチル化リン酸架橋デンプン、リン酸化デンプン、リン酸架橋デンプン、オクチニルコハク酸デンプンアルミニウム、カチオン化デンプン、水添バレイショデンプン、加水分解デンプン、デンプングリコール酸ナトリウム、デンプンリン酸エスチルナトリウム、バレイショデンプン、コーンスターチ、オクテニルコハク酸トウモロコシデンプンアルミニウム、アクリル酸ナトリウムグラフトデンプン、塩化ヒドロキシプロピルトリモニウムデンプン、変性バレイショデンプン、水添バレイショデンプン、牛脂脂肪酸デンプン、酢酸デンプン、アクリル酸ナトリウムグラフトデンプン、アズキデンプン、オクテニルコハク酸デンプンカルシウム、オクテニルコハク酸デンプンナトリウム、オクテニルコハク酸トウモロコシデンプンナトリウム、カラスムギデンプン、カルボキシメチルデンプンナトリウム、デンプングリコール酸ナトリウム、デンプンリン酸ナトリウム、ヒドロキシプロピルトウモロコシデンプン、塩化ヒドロキシプロピルトリモニウムデンプンから選択することができる。
【００１０】
また、ポリグリセリンの同等剤としては、次のものを例示することができる。即ち、カルボマー、アクリルレーツ／アクリル酸アルキル（１０−３０）クロスポリマー、ポリアクリル酸ナトリウム、アクリロイルジメチルタウリンアンモニウム／ＶＰコポリマー、グアーヒドロキシプロピルトリモニウムクロリド、グアーヒドロキシプロピルトリメチルアンモニウムクロリド、ヒドロキシプロピルグアーガム、ポリクオタニウム−１０、ザンサンガム、キサンタンガム、アルギン酸ナトリウム、カラギーナン、グルコナンナン、ポリオキシエチレン（２００）ポリオキシプロピレングリコール（４０）、ポリオキシエチレン（２５）ポリオキシプロピレングリコール（３０）、ＰＥＧ−２４０／デシルテトラゼス−２０／ヘキサメチルジイソシアネートコポリマー、カルボキシメチルセルロール、ポリ−ｒ−グルタミン酸ナトリウム、ナットウガム、カルボキシメチルキチン、ヒドロキシプロピルキトサン、オリゴペプチド、ヒアルロン酸ナトリウム、加水分解ヒアルロン酸、寒天、ステアリン酸、パルミチン酸、オレイン酸、デキストリン、セルロース、ＰＥＧの中から選択することができる。
【００１１】
一方、アルコールは、熱によって水を蒸散させる作用を行い、別途乾燥装置を備えずとも、絶縁層や被覆層を加熱形成する際の熱によって溶剤中の水分を瞬時に蒸散させることができるようになる。アルコールは、アルコールそのものの他、アルコール製剤であってもよいが、アルコール濃度は１５〜２０％であることが好ましい。アルコール濃度が１５％未満では水分の蒸散作用が得られにくい一方、アルコール濃度が２０％を超えると引火するおそれがあるからである。
【００１２】
そして本発明では、導線又は／及び絶縁層に上述した水溶性の剥離剤を塗布した後、前記導線に対して加熱により前記絶縁層を形成するとき又は／及び前記絶縁層に対して加熱により被覆層を形成するときの熱でアルコールにより水分を蒸散させると共に、前記導線と前記絶縁層間又は／及び前記絶縁層と前記被覆層間に剥離粉剤を加工デンプンにより付着させるという手段を用いる。
【発明の効果】
【００１３】
本発明によれば、剥離粉剤をエマルジョンの溶剤に加えて液体化したので、剥離粉剤の付着作業を液体の状態で行うことができ、粉塵の問題を解消することができた。また、溶剤に対する剥離粉剤の添加量を調整し、十分に攪拌した状態で電線に付着させることで、剥離粉剤を粉末のまま付着させるよりも、剥離粉剤の付着量の管理が容易であり、しかも、剥離粉剤を均一に付着させることができる。さらに、剥離粉剤は加工デンプンの粘着作用によって電線に強固に付着するので、皮むき作業時においても粉末状の剥離粉剤が周囲に飛散することがなく、電線を加工する者に対する影響も軽減することができた。さらにまた、本発明の溶剤は水溶性であることから、十分に希釈することによって排水によって容易に廃棄処分することも可能である。
【発明を実施するための形態】
【００１４】
以下、本発明の好ましい実施の形態をいくつかの実施例に従って説明する。
【実施例】
【００１５】
表１は、電線の剥離粉剤として、脂肪酸Ｍｇ、ケイ酸（シリカ）、ゼオライト、石こう、石灰、樹脂粉、アルミニウム粉、鉱物粉（金属粉）、鉄粉、砂、メリケン粉、米粉、そば粉、うどん粉、小麦粉、パン粉、昆布末等から選択される１種以上の混合物について、本発明の溶剤についての実施例１〜３を示したものである。なお、表中の数値は、重量％を単位としている。
【００１６】
【表１】
2015120855.tif 000002
【００１７】
表１のように、本発明の剥離剤は、ポリグルタミン酸と加工デンプンを主成分とする水溶性の乳濁粘性液に、従来から使用されている剥離粉剤（脂肪酸Ｍｇ、ケイ酸、ゼオライト等）を混合してエマルジョンとしたもので、このような水溶性エマルジョンとすることによって、電線への付着時に剥離粉剤が粉末のまま飛散することを防止できる。また、アルコール成分であるエタノールを相当量含有するため、絶縁層やその被覆層の形成加熱時に水分が蒸散し、完成した電線に水分が残留することがない。さらに、水分の蒸散によって加工デンプンが粘着性を発揮し、これによって剥離粉剤の付着強度を高めることができた。したがって、皮むき作業時においても、剥離粉剤が粉末のまま飛散することを防止することができた。
【００１８】
表２は、ポリグルタミン酸に代えてポリグリセリンを添着剤として含有した実施例４〜９の成分表である。また、加工デンプンについてはヒドロキシプロピルデンプンを採用している。なお、各数値は重量％で表している。
【００１９】
【表２】
2015120855.tif 000003
【００２０】
表２に示す実施例においても、その主成分は、添着剤（ポリグリセリン）と、粘着剤としての加工デンプン（ヒドロキシプロピルデンプン）であり、これら成分からなる水溶性の乳濁粘性液に電線の剥離粉剤（タルク、シリカ、ゼオライト）を添加して本発明の水溶性剥離剤を得ている。添着剤や粘着剤の機能は表１に示した実施例と同じであり、当該剥離剤を電線の導線又は／及び絶縁層に塗布した後、前記導線に対して加熱により前記絶縁層を形成するとき又は／及び前記絶縁層に対して加熱により被覆層を形成するときの熱で、さらに本発明の必須成分であるアルコール（エタノール、エチレングリコールモノターシャリーブチルエーテル）により水分を蒸散させて、前記導線と前記絶縁層間又は／及び前記絶縁層と前記被覆層間に剥離粉剤を加工デンプンにより付着させるものである。
【００２１】
さらに、表３に示す実施例１０・１１においても、上記実施例１〜９と同等の作用効果を奏することが確認できた。なお、表３の数値は全て重量％である。また、表３中、加工デンプンは「ヒドロキシプロピルデンプン」であり、アルコール製剤はアルコール濃度６０％の剤である。さらに、商品名「ケルトール」はキサンタンガムを含む剤、製品名「Ｇｅｌプロテイン」はポリグリセリン製剤を３％含む剤である。
【００２２】
【表３】
2015120855.tif 000004
【産業上の利用可能性】
【００２３】
本発明は、電線に好適であるが、金属線を樹脂で被覆したケーブルの前記金属線と樹脂間の剥離粉剤としても使用することが可能である。